(57)【特許請求の範囲】
【請求項１】
純白金及び白金合金の装飾品を、ＭｇＯ，ＺｒＯ２，またはＣａＯの中から選ばれる１種または２種以上のセラミックスと同時に、電気炉または誘導加熱炉にて、不活性ガス中で炭素を燃焼させることによって得られる炭素雰囲気中で、１１００℃〜１７００℃にて1時間〜１０時間熱処理することにより、炭素の還元作用により分解されたセラミックスの任意の１種または２種以上の元素を純白金及び白金合金表層部へ拡散浸透させることによって、表層のみ硬化させた高硬度、高変形強度を有することを特長とした硬化白金装飾品。
【発明の詳細な説明】
【技術分野】
【０００１】
本発明は、純白金及び白金合金の表面に白金の硬化に有効な元素を拡散浸透させ、白金の表面に硬化層を形成して疵を付き難くした装飾品に関するものである。
【背景技術】
【０００２】
従来、装飾用としての白金材料は９９.９５％以上の白金にパラジウム、銅など金属元素を添加した合金で構成されるＰｔ８５０、Ｐｔ９００、Ｐｔ９５０の白金合金が主流を占めているが、近年、前記白金合金のものよりもＰｔ１０００の装飾品が消費者の好感度が高いのが現状である。
【０００３】
前記白金合金も含めて、指輪など、装着時、表面に疵が付きにくい高硬度を有した装飾品ほど市場性は有るが、その中でも特にＰｔ１０００は柔らかく（硬さがＨｖ＝６０）表面に損傷を受けやすい問題があった。
【０００４】
前記Ｐｔ１０００改善策例として、予め純度９９．９５重量％のＰｔに元素Ｂを添加したＰｔ−Ｂ合金を作製し、次いで、Ｓｉ酸化物から構成されるルツボを用いて前記Ｐｔ−Ｂ合金を溶解することにより、前記Ｓｉ酸化物の一部Ｂを用いて還元して、Ｓｉを前記Ｐｔ−Ｂ合金に添加して作製されるＰｔ１０００のホールマークの認定基準に合致する装身具用高純度白金合金を得る方法がある（例えば特許文献１参照。）。
【０００５】
しかしながら、前記の方法をロストワックス鋳造にて指輪を製造した場合、高硬度になるにしたがい指輪に割れが発生しやすく、手直しコストが高くなる問題がある。
【０００６】
また、白金合金の硬度を高くする従来技術として、時計外装部品の製造方法において、白金合金の組成は白金、銅或いは白金、パラジウム、銅からなる白金合金の外装部品をあらかじめホウ素単独或いはホウ素とシリコンを複合で拡散浸透させ硬化させる方法がある（例えば特許文献２参照。）。
【０００７】
更にプラチナを少なくとも８５重量％含有したプラチナジュエリーにアルミニウム、ジルコニウム、クロム、チタンの金属元素をＣＶＤ（科学的蒸着）にて拡散浸透させ、表面層に金属間化合物を形成させて硬化させる技術が特許第３０４８８３３号公報の従来技術覧に欧州特許文献の記述がある（例えば特許文献３参照。）。
【０００８】
【特許文献１】特許第３１００８６４号公報
【特許文献２】特開平０９−０２６４８５号公報
【特許文献３】欧州特許出願公開第０２７４２３９号明細書
【発明の開示】
【発明が解決しようとする課題】
【０００９】
本発明は上記のような従来技術に鑑みて、解決しようとする問題点として、純白金のＰｔ１０００は、財務省造幣局品位検定基準に合致する高品位を保ち、高硬度を有することにより、割れ、変形等が無く、鏡面性が得られ、そして、着用時に疵が付き難くい硬化高純度白金装飾品の提供、また、白金合金のＰｔ９００などに到っては同等以上の硬度を有して、鏡面性、疵が付き難くい硬化白金合金装飾品を極めて低コストで提供することを目的とする。
【課題を解決するための手段】
【００１０】
本願発明は、純白金（白金を９９．９５重量％含有 ）及び白金合金（白金を８５重量％以上含有し、１５重量％までの白金を除く貴金属及びＣｕ、Ｉｎ、Ｃｏの群から選ばれる１種以上の金属を含有）の装飾品を、ＭｇＯ，ＺｒＯ２，またはＣａＯの中から選ばれる１種または２種以上のセラミックスと同時に、電気炉または誘導加熱炉にて、不活性ガス中で炭素（Ｃ）を燃焼させることによって得られる炭素（Ｃ）雰囲気中で、１１００℃〜１７００℃にて１時間〜１０時間熱処理することにより、炭素（Ｃ）の還元作用により分解されたセラミックスの任意の１種または２種以上の元素を純白金及び白金合金表層部へ拡散浸透させることによって、表層のみ硬化させた高硬度、高変形強度を有することを特長としている。
【発明の効果】
【００１１】
本願発明は、純白金及び白金合金の装飾品をＭｇＯ，ＺｒＯ２またはＣａＯの中から選ばれる１種または２種以上のセラミックスと同時に電気炉または誘導加熱炉で、不活性ガス雰囲気中で炭素（Ｃ）を燃焼することによって得られた炭素（Ｃ）雰囲気中にて１１００℃〜１７００℃にて１時間〜１０時間熱処理し、炭素（Ｃ）によって分解された任意の１種または２種以上のセラミックス構成元素を拡散浸透させることによって表層のみ硬化させた硬化純白金装飾品は、財務省造幣局品位検定基準に合致する高品位を保つと共に、高硬度を有することにより鏡面性が得られ、そして、着用時に疵が付き難くく、ポンチ加工等による割れの発生が皆無であり、変形等には耐えうる強度の確保という目的を達成した。また、硬化白金合金装飾品に関してもポンチ加工等による割れの発生は無く、硬度、変形等、鏡面性、疵の付き具合にいたっては熱処理前の白金合金装飾品を上回る良い結果が得られた。
【発明を実施するための最良の形態】
【００１２】
以下において、本発明の実施形態を実施例にて説明する。実施において硬度の測定はＡＫＡＳＩ製ビッカース硬度計ＭＶＫ−Ｅを用い、圧縮試験（変形強度）はＳＨＩＭＡＤＺＵ製引張り試験機ＡＧＳ−５００ＮＤを用いた。また、試料として各１０個用い、硬化処理の実施は温度、時間を変えて各５回〜１０回行い、表面硬度Ｈｖ＝２００以上得られた実施形態を下記実施例とし、測定数値は該個数の平均値を記述した。
【実施例１】
【００１３】
バフ研磨により鏡面仕上げしたＰｔ１０００の指輪とＭｇＯを同時に誘導加熱炉にて不活性ガス雰囲気中で炭素（Ｃ）を燃焼させて得られた炭素（Ｃ）雰囲気中にて１５００℃で１０時間加熱して拡散浸透処理を行った。処理後、Ｐｔ１０００の指輪を取り出し、磁気研磨で荒仕上げした後、バフにて鏡面研磨をした。研磨の済んだＰｔ１０００指輪試料を厚み方向に切断しその断面を研磨後、該断面のビッカース硬度を測定した。面硬度でＨｖ＝２３７を示し、内部に行くに従って硬度は減少し、約２５０μｍまで内部に入った位置で浸透処理前硬度と同等のＨｖ＝６３を示した。また、変形強度を測定したところ、１３ｋｇｆと拡散浸透処理を行っていない同形状のものより約２．５倍の変形強度を示しており、拡散浸透処理前よりはるかに高い表面硬度と変形強度を有すると共に財務省造幣局品位検定基準を満たすＰｔ１０００の指輪が得られた。
【実施例２】
【００１４】
バレル研磨により荒仕上げしたＰｔ９００の指輪とＭｇＯを同時に誘導加熱炉にて不活性ガス雰囲気中で炭素（Ｃ）を燃焼することによって得られる炭素（Ｃ）雰囲気中にて１４００℃で１０時間加熱して拡散浸透処理を行った。処理後Ｐｔ９００の指輪を製品レベルまでバフにて鏡面研磨した。研磨の済んだＰｔ９００指輪試料を厚み方向に切断しその断面を研磨後、該断面の硬度を測定したところ表面硬度でＨｖ＝２４５を示し、内部にいくにしたがって硬度は減少し約２５０μｍまで内部に入った位置で浸透処理前硬度と同等のＨｖ＝１０７を示した。また、変形強度を測定したころ、１４ｋｇｆと拡散浸透処理を行っていない同形状のものより約２倍の変形強度を示した。
【実施例３】
【００１５】
バフにより鏡面仕上げしたＰｔ１０００指輪試料をＺｒＯ２，ＣａＯと同時に電気炉にて不活性ガス雰囲気中で炭素（Ｃ）を燃焼させることによって得られる炭素（Ｃ）雰囲気中にて１５００℃で１時間加熱して拡散浸透処理を行った。処理後、Ｐｔ１０００指輪試料をバフにて製品レベルまで鏡面研磨した。研磨の済んだＰｔ１０００指輪試料を厚み方向に切断しその断面を研磨後、該断面の硬度を測定したところ、表面硬度でＨｖ＝２１２を示し、内部にいくにしたがって硬度は減少し試料表面より約２５０μｍの位置で熱処理前硬度と同等のＨｖ＝５８を示した。また、変形強度を測定したところ、１２ｋｇｆと拡散浸透処理を行っていない同形状のものより約２倍の変形強度を示しており、拡散浸透処理前よりはるかに高い表面硬度と変形強度を有すると共に財務省造幣局品位検定基準を満たすＰｔ１０００の指輪が得られた。
【実施例４】
【００１６】
バフにより鏡面仕上げしたＰｔ９００ペンダント試料をＺｒＯ２，ＣａＯと同時に電気炉にて不活性ガス雰囲気中で炭素（Ｃ）を燃焼させることによって得られる炭素（Ｃ）雰囲気中にて１１００℃で１０時間加熱して拡散浸透処理を行った。処理後、Ｐｔ９００ペンダント試料をバフにて製品レベルまで鏡面研磨した。研磨の済んだＰｔ９００ペンダント試料を厚み方向に切断しその断面を研磨後、該断面の硬度を測定したところ、表面硬度でＨｖ＝２０３を示し、内部にいくにしたがって硬度は減少し試料表面より約２５０μｍの位置で熱処理前硬度と同等のＨｖ＝１０２を示した。
【００１７】
以下に本発明の硬化白金装飾品を得る実施例１〜実施例４の硬化処理実施結果を表１に示し、その結果、表１より明らかな如く、内部硬度に比べて表面硬度が高い数値を示している。
【００１８】
【表１】
0004575760.tif 000002